(57)【要約】【課題】結着樹脂としてポリエステルを含有するトナーを乳化・凝集法により製造しても、保存性に優れたトナーを製造し得る方法を提供すること。【解決手段】ポリエステルを含有した結着樹脂、着色剤、及び少なくとも2種類の非イオン性界面活性剤を含有してなる電子写真用トナーの製造方法であって、工程(Ａ)〜(Ｃ)：(Ａ)  HLBの差が4以上である2種類の非イオン性界面活性剤が存在する条件下、水系媒体中で結着樹脂を主成分として含有する体積中位粒径（Ｄ50）が0.05〜2μｍの樹脂含有微粒子を生成させる工程、(Ｂ)  該樹脂含有微粒子を凝集させ、凝集粒子を生成させる工程、及び(Ｃ)  該凝集粒子を合一させて電子写真用トナーを得る工程を有し、トナー中の非イオン性界面活性剤の含有量が2〜15重量％である電子写真用トナーの製造方法。【選択図】なし【特許請求の範囲】
【請求項１】
ポリエステルを含有した結着樹脂、着色剤、及び少なくとも2種類の非イオン性界面活性剤を含有してなる電子写真用トナーの製造方法であって、工程(Ａ)〜(Ｃ)：
(Ａ)  HLBの差が4以上である2種類の非イオン性界面活性剤が存在する条件下、水系媒体中で結着樹脂を主成分として含有する体積中位粒径（Ｄ50）が0.05〜2μｍの樹脂含有微粒子を生成させる工程、
(Ｂ)  該樹脂含有微粒子を凝集させ、凝集粒子を生成させる工程、及び
(Ｃ)  該凝集粒子を合一させて電子写真用トナーを得る工程
を有し、トナー中の非イオン性界面活性剤の含有量が2〜15重量％である電子写真用トナーの製造方法。
【請求項２】
工程(Ａ)において、HLBが8以下の非イオン性界面活性剤とHLBが12以上の非イオン性界面活性剤を少なくとも用いる請求項１記載の電子写真用トナーの製造方法。
【請求項３】
HLBが8以下の非イオン性界面活性剤の融点が40〜90℃である請求項２記載の電子写真用トナーの製造方法。
【請求項４】
HLBが8以下の非イオン性界面活性剤がソルビタン誘導体である請求項２又は３記載の電子写真用トナーの製造方法。
【請求項５】
HLBが8以下の非イオン性界面活性剤のトナー中の含有量が2〜10重量％である請求項２〜４いずれか記載の電子写真用トナーの製造方法。
【請求項６】
HLBが12以上の非イオン性界面活性剤のトナー中の含有量が1重量％以下である請求項２〜５いずれか記載の電子写真用トナーの製造方法。
【請求項７】
工程(Ａ)に用いられる非イオン性界面活性剤のHLB値の加重平均値が10〜15である請求項１〜６いずれか記載の電子写真用トナーの製造方法。
【発明の詳細な説明】
【技術分野】
【０００１】
本発明は、電子写真法、静電記録法、静電印刷法等において形成される潜像の現像に用いられる電子写真用トナーの製造方法に関する。
【背景技術】
【０００２】
小粒径で、形状の丸いトナーの製造に適した方法として、乳化・凝集法が知られているが、水系媒体中で樹脂含有微粒子を生成させる場合には、使用する材料のHLBを考慮する必要がある（特許文献１参照）。
【特許文献１】特開平１０−３０１３３２号公報
【発明の開示】
【発明が解決しようとする課題】
【０００３】
本発明者らが検討した結果、乳化・凝集法により、ポリエステルを結着樹脂とするトナーを製造する場合には、製造過程で使用する界面活性剤がトナー中に残留し易く、結着樹脂のガラス転移点の低下により、トナーの保存性が低下することが判明した。
【０００４】
そこで、本発明の課題は、結着樹脂としてポリエステルを含有するトナーを乳化・凝集法により製造しても、保存性に優れたトナーを製造し得る方法を提供することにある。
【課題を解決するための手段】
【０００５】
本発明は、
ポリエステルを含有した結着樹脂、着色剤、及び少なくとも2種類の非イオン性界面活性剤を含有してなる電子写真用トナーの製造方法であって、工程(Ａ)〜(Ｃ)：
(Ａ)  HLBの差が4以上である2種類の非イオン性界面活性剤が存在する条件下、水系媒体中で結着樹脂を主成分として含有する体積中位粒径（Ｄ50）が0.05〜2μｍの樹脂含有微粒子を生成させる工程、
(Ｂ)  該樹脂含有微粒子を凝集させ、凝集粒子を生成させる工程、及び
(Ｃ)  該凝集粒子を合一させて電子写真用トナーを得る工程
を有し、トナー中の非イオン性界面活性剤の含有量が2〜15重量％である電子写真用トナーの製造方法
に関する。
【発明の効果】
【０００６】
本発明により、結着樹脂としてポリエステルを含有するトナーを乳化・凝集法により製造しても、保存性に優れたトナーを製造することができる。
【発明を実施するための最良の形態】
【０００７】
本発明は、結着樹脂、着色剤及び少なくとも2種類の非イオン性界面活性剤を含有した電子写真用トナーの製造方法に関する。
【０００８】
本発明において用いられる結着樹脂には、着色剤分散性、定着性及び耐久性の観点から、ポリエステルが含有される。ポリエステルの含有量は、結着樹脂中、定着性及び耐久性の観点から、60重量％以上が好ましく、70重量％以上がより好ましく、80重量％以上がさらに好ましい。ポリエステル以外の結着樹脂としては、トナーに用いられる公知の樹脂、例えば、ポリエステル、スチレン-アクリル樹脂、エポキシ樹脂、ポリカーボネート、ポリウレタン等が挙げられる。
【０００９】
ポリエステルの原料モノマーは、特に限定されないが、公知のアルコール成分と、カルボン酸、カルボン酸無水物、カルボン酸エステル等の公知のカルボン酸成分が用いられる。
【００１０】
アルコール成分としては、ポリオキシプロピレン(2.2)-2,2-ビス(4-ヒドロキシフェニル)プロパン、ポリオキシエチレン(2.2)-2,2-ビス(4-ヒドロキシフェニル)プロパン等のビスフェノールＡのアルキレン(炭素数2〜3)オキサイド(平均付加モル数1〜16)付加物、エチレングリコール、プロピレングリコール、グリセリン、ペンタエリスリトール、トリメチロールプロパン、水素添加ビスフェノールＡ、ソルビトール、又はそれらのアルキレン(炭素数2〜4)オキサイド(平均付加モル数1〜16)付加物等が挙げられる。
【００１１】
また、カルボン酸成分としては、フタル酸、イソフタル酸、テレフタル酸、フマル酸、マレイン酸、アジピン酸、コハク酸等のジカルボン酸、ドデセニルコハク酸、オクテニルコハク酸等の炭素数1〜20のアルキル基又は炭素数2〜20のアルケニル基で置換されたコハク酸、トリメリット酸、ピロメリット酸等の３価以上の多価カルボン酸、それらの酸の無水物及びそれらの酸のアルキル（炭素数1〜3）エステル等が挙げられる。
【００１２】
ポリエステルは、例えば、アルコール成分とカルボン酸成分とを不活性ガス雰囲気中にて、要すればエステル化触媒を用いて、180〜250℃の温度で縮重合することにより製造することができる。
【００１３】
トナーの保存性の観点から、ポリエステルの軟化点は80〜165℃が好ましく、ガラス転移点は50〜85℃が好ましく、酸価は0.5〜60mgKOH/gが好ましい。軟化点や酸価は縮重合の温度、反応時間を調節することにより所望のものを得ることができる。
【００１４】
着色剤としては、特に制限はなく公知の着色剤が挙げられ、目的に応じて適宜選択することができる。具体的には、カーボンブラック、無機系複合酸化物、クロムイエロー、ハンザイエロー、ベンジジンイエロー、スレンイエロー、キノリンイエロー、パーマネントオレンジGTR、ピラゾロンオレンジ、バルカンオレンジ、ウオッチヤングレッド、パーマネントレッド、ブリリアンカーミン3B、ブリリアンカーミン6B、デュポンオイルレッド、ピラゾロンレッド、リソールレッド、ローダミンBレーキ、レーキレッドC、ベンガル、アニリンブルー、ウルトラマリンブルー、カルコオイルブルー、メチレンブルークロライド、フタロシアニンブルー、フタロシアニングリーン、マラカイトグリーンオクサレート等の種々の顔料やアクリジン系、キサンテン系、アゾ系、ベンゾキノン系、アジン系、アントラキノン系、インジコ系、チオインジコ系、フタロシアニン系、アニリンブラック系、ポリメチン系、トリフェニルメタン系、ジフェニルメタン系、チアジン系、チアゾール系、キサンテン系等の各種染料を１種又は２種以上を併せて使用することができる。
【００１５】
さらに、本発明により得られるトナーには、離型剤、荷電制御剤、導電性調整剤、体質顔料、繊維状物質等の補強充填剤、酸化防止剤、老化防止剤等の添加剤が、適宜添加されていてもよい。
【００１６】
離型剤としては、ポリエチレン、ポリプロピレン、ポリブテン等の低分子量ポリオレフィン類；シリコーン類；オレイン酸アミド、エルカ酸アミド、リシノール酸アミド、ステアリン酸アミド等の脂肪酸アミド類；カルナバロウワックス、ライスワックス、キャンデリラワックス、木ロウ、ホホバ油等の植物系ワックス；ミツロウ等の動物系ワックス；モンタンワックス、オゾケライト、セレシン、パラフィンラックス、マイクロクリスタリンワックス、フィッシャートロプシュワックス等の鉱物・石油系ワックス等が挙げられる。これらの離型剤は１種単独で用いてもよく、２種以上を併用してもよい。
【００１７】
離型剤の融点は、耐ブロッキング性及び結着樹脂の低温定着性への影響を考慮すると、50〜120℃が好ましく、結着樹脂の融点以下であることがより好ましい。離型剤の配合量は、低温オフセットへの効果、帯電性への影響、及びトナー樹脂のキャリアへのスペント等の影響を考慮すると、結着樹脂100重量部に対して、好ましくは1〜20重量部、より好ましくは2〜15重量部、さらに好ましくは2〜10重量部である。
【００１８】
荷電制御剤としては、クロム系アゾ染料、鉄系アゾ染料、アルミニウムアゾ染料、サリチル酸金属錯体等が挙げられる。
【００１９】
本発明においては、少なくとも前記の結着樹脂及び着色剤、後述する少なくとも2種類の非イオン性界面活性剤を用い、少なくとも以下に説明する工程(Ａ)〜(Ｃ)を有する方法により、電子写真用トナーを製造する。
【００２０】
工程(Ａ)は、HLBの差が4以上である2種類の非イオン性界面活性剤が存在する条件下、水系媒体中で結着樹脂を主成分として含有する体積中位粒径（Ｄ50）が0.05〜2μｍの樹脂含有微粒子を生成させる工程であり、本発明は、この工程(Ａ)において用いられる、少なくとも2種類の界面活性剤に大きな特徴を有する。
【００２１】
即ち、工程(Ａ)において少なくとも用いる２種類の非イオン性界面活性剤におけるHLBの差は、4以上であり、トナーの保存性の観点から、好ましくは6以上、より好ましくは8以上であり、さらに好ましくは10以上である。ここで、HLBとは、界面活性剤の分子が有する、親水性と親油性の相対的なバランスを示す指標である。
【００２２】
安定な乳化粒子を生成させる観点からは、非イオン性界面活性剤のHLBを、結着樹脂として使用するポリエステルのHLBに合わせることが好ましいが、本発明においては、適当なHLBを有する1種類の非イオン性界面活性剤を使用するのではなく、HLBの高い非イオン性界面活性剤とHLBの低い非イオン性界面活性剤とを組み合わせることにより、結着樹脂をより効果的に乳化させて、安定で微細な樹脂含有微粒子を得ることができる。これは、ポリエステル自体が一般にHLB分布を有しているため、複数の非イオン性界面活性剤の組み合わせの方が１種の非イオン性界面活性剤に比べて広いHLB分布を取り易いためと推定される。
【００２３】
特定のHLB差を有する非イオン性界面活性剤を組み合わせて使用することにより、非イオン性界面活性剤による乳化効率が高くなる結果、1種類のみの非イオン性界面活性剤を使用する場合と比較として、非イオン性界面活性剤の使用量を低減することができ、ひいては、トナー中に残存する界面活性剤の量の低減によりトナーの保存性の低下が抑制される。
【００２４】
HLBの高い非イオン性界面活性剤は、水系媒体へ樹脂粒子の微細化・分散に、HLBの低い非イオン性界面活性剤は、樹脂の可塑化、樹脂の溶融粘度の低下にそれぞれ寄与する。結着樹脂の微粒化・分散と最終的に得られるトナーの保存性の観点から、HLBの高い非イオン性界面活性剤のHLBとしては、12以上が好ましく、12〜20がより好ましく、13〜20がさらに好ましく、14〜20がさらに好ましい、一方、HLBの低い非イオン性界面活性剤のHLBとしては、8以下が好ましく、7以下がより好ましく、5以下がさらに好ましい。
【００２５】
また、安定な結着樹脂の分散液を得るためには、工程(Ａ)に用いられる非イオン性界面活性剤のHLB値の加重平均値は、10〜15が好ましく、10〜14がより好ましい。
【００２６】
HLBの高い非イオン性界面活性剤としては、ポリオキシアルキレンアルキルエーテル、ポリオキシレチレンジスチレン化フェニルエーテル、ポリオキシエチレン誘導体等が挙げられ、これらのなかでも乳化安定性の観点から、ポリオキシアルキレンアルキルエーテルが好ましい。
【００２７】
ポリオキシアルキレンアルキルエーテルのアルキル鎖長は、結着樹脂の微粒化性能とトナーの保存性の観点から、炭素数6〜18が好ましく、炭素数6〜14がより好ましく、炭素数6〜12がさらに好ましい。また、オキシアルキレン基としてはオキシエチレンが好ましく、オキシアルキレン基の平均付加モル数は、結着樹脂の微粒化性能とトナーの保存性の観点から、8〜50モルが好ましく、8〜30モルがより好ましく、8〜25モルがさらに好ましい。
【００２８】
HLBの低い非イオン性界面活性剤としては、ソルビタン誘導体、グリセロールアルキレート、モノグリセライド類等が挙げられ、これらのなかでもトナーの保存性の観点から、ソルビタン誘導体が好ましい。ソルビタン誘導体としては、ソルビタンモノオレエート、ソルビタンモノラウレート、ソルビタンモノスレアレート等のソルビタンモノアルキレート；ソルビタンジオレエート、ソルビタンジラウレート、ソルビタンジスレアレート等のソルビタンジアルキレート；ソルビタントリオレエート、ソルビタントリラウレート、ソルビタントリスレアレート等のソルビタントリアルキレート；ポリオキシエチレンソルビタンモノヤシ油脂肪酸エステル等の一部天然植物油を用いたエステル体等が挙げられ、これらのなかでも、ソルビタンモノアルキレートがより好ましい。
【００２９】
HLBが低い非イオン性界面活性剤の融点は、トナーの保存安定性と低温定着性の観点から、40〜90℃が好ましく、45〜90℃がより好ましく、55〜85℃がさらに好ましい。
【００３０】
HLBの高い非イオン性界面活性剤の配合量は、保存性、乳化安定性及び樹脂微粒子分散体製造性の観点から、結着樹脂100重量部に対して、2〜50重量部が好ましく、2〜20重量部がより好ましく、2〜10重量部がさら好ましい。
【００３１】
HLBの低い非イオン性界面活性剤の配合量は、トナーの保存性及び製造性安定性の観点から、結着樹脂100重量部に対して、2〜10部重量部が好ましく、2.5〜7重量部がより好ましく、2.5〜5重量部がさらに好ましい。
【００３２】
工程(Ａ)で用いる非イオン性界面活性剤の総配合量は、樹脂含有微粒子の製造性及びトナーの保存性の観点から、結着樹脂100重量部に対して、5〜50重量部が好ましく、5〜30重量部がより好ましく、5〜25重量部がさらに好ましい。
【００３３】
少なくとも２種類の非イオン性界面活性剤は、工程(Ａ)で同時に添加してもよく、予めHLBの低い非イオン性界面活性剤の添加により結着樹脂を可塑化した後、HLBの高い非イオン性界面活性剤を添加してもよい。
【００３４】
工程(Ａ)において、結着樹脂を主成分として含有する樹脂含有微粒子は、例えば、結着樹脂、着色剤、離型剤等の添加剤、非イオン性界面活性剤等の混合物を加熱して溶融させた溶融物に、攪拌下、水系媒体を添加することにより、調製することができる。
【００３５】
着色剤、離型剤等の添加剤は、そのまま結着樹脂と混合して樹脂含有微粒子に含有させてもよく、予め結着樹脂の一部と混合して調製したマスターバッチの状態で樹脂含有微粒子に含有させてもよい。
【００３６】
なお、本発明では、結着樹脂がカルボキシル基、スルホン基等の酸性基を有する場合は、結着樹脂を全部もしくは一部を中和した後、又は中和しながら水を添加することが好ましい。結着樹脂に酸性基を有するものを用いる場合は、樹脂の自己乳化性の因子により樹脂含有微粒子の粒径制御が可能である。
【００３７】
水系媒体は、有機溶剤等の溶剤、アルカリ金属塩等の無機塩を含有していてもよいが、水を好ましくは95重量％以上、より好ましくは99重量％以上含有するものであり、特に本発明では、実質的に有機溶剤を用いることなく水のみを用いても結着樹脂を微粒化させることができる。
【００３８】
工程(Ａ)の系内の固形分濃度は、樹脂含有微粒子の分散液の安定性と工程(Ｂ)での該分散液の取扱い性の観点から、7〜50重量％が好ましく、より好ましくは7〜40重量％、さらに好ましくは10〜30重量％である。なお、固形分には、樹脂等の不揮発性成分が含まれる。
【００３９】
樹脂含有微粒子の粒径は、攪拌力、水の添加速度等により、また、非イオン性界面活性剤の添加量によっても制御することができる。結着樹脂、着色剤、非イオン性界面活性剤等の混合物に、水系媒体を添加する速度は、均一な樹脂含有微粒子を得る観点から、混合物100ｇあたり0.1〜50ｇ/分が好ましく、0.5〜40ｇ／分がより好ましく、1〜30ｇ／分がさらに好ましい。
【００４０】
工程(Ａ)で得られる樹脂含有微粒子の体積中位粒径（Ｄ50）は、その樹脂から得ようとするトナーの粒径に応じて選択するが、0.05〜2μｍであり、より高画質のトナーを得るためには、好ましくは0.05〜0.5μｍ、より好ましくは0.05〜0.3μｍ、さらに好ましくは0.05〜0.2μｍである。
【００４１】
工程(Ｂ)は、工程(Ａ)で得られた樹脂含有微粒子を凝集させ、凝集粒子を生成させる工程であり、工程(Ｃ)は、工程(Ｂ)で得られた凝集粒子を合一させて電子写真用トナーを得る工程である。
【００４２】
工程(Ｂ)及び(Ｃ)では、トナー粒径を制御する観点から、緩慢な凝集及び速やかな合一を行うことが望ましい。かかる観点から、工程(Ｂ)は、結着樹脂の軟化点(Ts)−100℃以上、Ts−20℃以下の温度で行うことが好ましく、Ts−90℃以上、Ts−20℃以下の温度で行うことがより好ましい。また、工程(Ｃ)は、Ts−60℃以上、Ts＋10℃以下の温度で行うことが好ましく、Ts−60℃以上、Ts以下の温度で行うことがより好ましい。
【００４３】
工程(Ｃ)により得られた電子写真用トナーは、非イオン性界面活性剤の残存量が少なく、保存性に優れたものである。
【００４４】
HLBの高い非イオン性界面活性剤のトナー中の含有量は、保存性の観点から、1重量％以下が好ましく、0.8重量％以下がより好ましく、0.3重量％以下がさらに好ましい。
【００４５】
HLBの低い非イオン性界面活性剤のトナー中の含有量は、トナーの保存性及び製造性安定性の観点から、2〜10重量％が好ましく、2.5〜7重量％がより好ましく、2.5〜5重量％がさらに好ましい。
【００４６】
非イオン性界面活性剤のトナー中の総含有量は、2〜15重量％であり、トナーの保存性及び製造安定性の観点から、2〜10重量％が好ましく、2.5〜7重量％がより好ましく、2.5〜5重量％がさらに好ましい。
【００４７】
高画質化と生産性の観点から、トナーの体積中位粒径（Ｄ50）は1〜7μｍが好ましく、2〜7μｍがより好ましく、3〜6μｍがさらに好ましい。
【００４８】
また、トナーのガラス転移点は、トナーの保存性の観点から、50〜80℃が好ましく、55〜70℃が好ましい。
【００４９】
さらに、本発明により得られた電子写真用トナーには、外添剤として流動化剤等の助剤をトナー粒子表面に添加してもよい。外添剤としては、表面を疎水化処理したシリカ微粒子、酸化チタン微粒子、アルミナ微粒子、酸化セリウム微粒子、カーボンブラック等の無機微粒子やポリカーボネート、ポリメチルメタクリレート、シリコーン樹脂等のポリマー微粒子等、公知の微粒子が使用できる。
【００５０】
外添剤の個数平均粒子径は好ましくは4〜200ｎｍ、より好ましくは8〜30ｎｍである。外添剤の個数平均粒子径は、走査型電子顕微鏡又は透過型電子顕微鏡を用いて求められる。
【００５１】
外添剤の配合量は、外添剤による処理前のトナー100重量部に対して、1〜5重量部が好ましく、1.5〜3.5重量部がより好ましい。ただし、外添剤として疎水性シリカを用いる場合は、外添剤による処理前のトナー100重量部に対して、疎水性シリカを1〜3重量部用いることで、前記所望の効果が得られる。
【００５２】
本発明により得られる電子写真用トナーは、非磁性一成分系現像剤として、又はキャリアと混合して二成分系現像剤として使用することができる。
【実施例】
【００５３】
１．樹脂の酸価
JIS  K0070に従って測定する。
【００５４】
２．樹脂の軟化点及びガラス転移点
（１）軟化点
フローテスター（島津製作所、CFT-500D）を用い、1gの試料を昇温速度6℃/分で加熱しながら、プランジャーにより1.96MPaの荷重を与え、直径1mm、長さ1mmのノズルから押し出す。温度に対し、フローテスターのプランジャー降下量をプロットし、試料の半量が流出した温度を軟化点とする。
【００５５】
（２）ガラス転移点
示差走査熱量計(セイコー電子工業社製、DSC210)を用いて200℃まで昇温し、その温度から降温速度10℃/分で0℃まで冷却した試料を昇温速度10℃/分で測定する。結着樹脂が結晶性ポリエステルの他に非晶質樹脂を含むか、あるいは結晶性ポリエステルが非晶質部分を含む場合は、吸熱の最高ピーク温度より低い温度で観測されるピーク温度を、あるいは吸熱の最高ピーク温度以下のベースラインの延長線と、該ピークの立ち上がり部分からピークの頂点までの最大傾斜を示す接線との交点の温度をガラス転移点として読み取る。なお、ガラス転移点は、樹脂の非晶質部分に特有の物性であり、一般には非晶質ポリエステルで観測されるが、結晶性ポリエステルでも非晶質部分が存在する場合には観測されることがある。
【００５６】
３．樹脂の数平均分子量
以下の方法により、ゲルパーミエーションクロマトグラフィーにより分子量分布を測定し、数平均分子量を算出する。
（１）試料溶液の調製
濃度が0.5g/100mlになるように、結晶性ポリエステルはクロロホルムに、非晶質ポリエステルはテトラヒドロフランに、溶解させる。次いで、この溶液をポアサイズ2μｍのフッ素樹脂フィルター（住友電気工業（株）製、ＦＰ−２００）を用いて濾過して不溶解成分を除き、試料溶液とする。
（２）分子量分布測定
溶解液として、結晶性ポリエステルを測定する場合はクロロホルムを、非晶質ポリエステルを測定する場合はテトラヒドロフランを、毎分1mlの流速で流し、40℃の恒温槽中でカラムを安定させる。そこに試料溶液100μｌを注入して測定を行う。試料の分子量は、あらかじめ作成した検量線に基づき算出する。このときの検量線には、数種類の単分散ポリスチレンを標準試料として作成したものを用いる。
測定装置：CO-8010（東ソー社製）
分析カラム：GMHLX＋G3000HXL（東ソー社製）
【００５７】
４．樹脂の分散粒径
（１）測定装置：レーザー回折型粒径測定機（堀場製作所製、LA-920）
（２）測定条件：測定用セルに蒸留水を加え、吸光度を適正範囲になる濃度で体積中位粒径（Ｄ50）を測定する。
【００５８】
５．トナーの粒径
（１）分散液の調製：分散液（エマルゲン 109P（花王製、ポリオキシエチレンラウリルエーテル、HLB：13.6）5重量％水溶液）5mlに測定試料10mgを添加し、超音波分散機にて1分間分散させ、その後、電解液（アイソトンII（ベックマンコールター社製））25mlを添加し、さらに、超音波分散機にて1分間分散させ分散液を得る。
（２）測定装置：コールターマルチサイザーII（ベックマンコールター社製）
アパチャー径：100μｍ
測定粒径範囲：2〜60μｍ
解析ソフト：コールターマルチサイザーアキュコンプ バージョン 1.19（ベックマンコールター社製）
（３）測定条件：ビーカーに電解液100mlと分散液を加え、3万個の粒子の粒径を20秒で測定できる濃度で、3万個の粒子について、体積中位粒径（Ｄ50）を求める。
【００５９】
６．HLB
GrifinによるHLB値の算出法を用いて測定する。
【００６０】
７．非イオン性界面活性剤のトナー中の含有量
1H-NMRを用いて、定量分析により測定する。ポリオキシアルキレンアルキルエーテル等の非イオン界面活性剤等の定量分析は、ポリエステルのアルコール成分中のアルキル鎖に帰属させるＨの強度とポリオキシアルキレンアルキルエーテル中のオキシアルキレン鎖に帰属させるＨの強度の比から非イオン性界面活性剤量を定量分析する。また、ソルビタン誘導体等の定量分析は、ポリエステルの酸成分に帰属させるＨの強度と、ソルビタン誘導体のソルビタン骨格に属するＨの強度比から、残留する非イオン性界面活性剤の量を定量分析する。トナーを溶解させる溶媒としては、トナーの樹脂の種類によって異なるが、重クロロホルムもしくは、重クロロホルムと重メタノールの１：１混合溶液等、完全にトナー中の樹脂を溶解させ、非イオン界面活性剤と相溶できるものを選択する。
【００６１】
樹脂製造例１
ポリオキシプロピレン(2.2)-2,2-ビス(4-ヒドロキシフェニル)プロパン34090g、フマル酸5800ｇ及びジブチル錫オキサイド15gを窒素導入管、脱水管、攪拌器及び熱電対を装備した四つ口フラスコに入れ、窒素雰囲気下、230℃で攪拌し、ASTM D36-86に準拠して測定した軟化点が100℃に達するまで反応させて、樹脂Ａを得た。樹脂Ａの軟化点は98℃、ガラス転移点は56℃、酸価は22.4mgKOH/g、数平均分子量は2930、重量平均分子量13400であった。
【００６２】
樹脂製造例２
ポリオキシプロピレン(2.2)-2,2-ビス(4-ヒドロキシフェニル)プロパン12250g、ポリオキシエチレン(2.0)-2,2-ビス(4-ヒドロキシフェニル)プロパン21125g、テレフタル酸15272ｇ及びジブチル錫オキサイド15gを窒素導入管、脱水管、攪拌器及び熱電対を装備した四つ口フラスコに入れ、窒素雰囲気下、220℃で攪拌し、ASTM D36-86に準拠して測定した軟化点が112℃に達するまで反応させて、樹脂Ｂを得た。樹脂Ｂの軟化点は110℃、ガラス転移点は70℃、酸価は5.9mgKOH/g、数平均分子量は4088、重量平均分子量15200であった。
【００６３】
樹脂製造例３
ポリオキシプロピレン(2.2)-2,2-ビス(4-ヒドロキシフェニル)プロパン33740g、ポリオキシエチレン(2.0)-2,2-ビス(4-ヒドロキシフェニル)プロパン325g、テレフタル酸6723ｇ及びジブチル錫オキサイド15gを窒素導入管、脱水管、攪拌器及び熱電対を装備した四つ口フラスコに入れ、窒素雰囲気下、220℃で攪拌し、ASTM D36-86に準拠して測定した軟化点が110℃に達するまで反応させて、樹脂Ｃを得た。樹脂Ｃの軟化点は110℃、ガラス転移点は66℃、酸価は24.4mgKOH/g、数平均分子量は3760、重量平均分子量13500であった。
【００６４】
樹脂製造例４
ポリオキシプロピレン(2.2)-2,2-ビス(4-ヒドロキシフェニル)プロパン17500g、ポリオキシエチレン(2.0)-2、2-ビス(4-ヒドロキシフェニル)プロパン16250g、テレフタル酸11454ｇ、ドデセニルコハク酸無水物1608ｇ、トリメリット酸無水物4800ｇ及びジブチル錫オキサイド15gを窒素導入管、脱水管、攪拌器及び熱電対を装備した四つ口フラスコに入れ、窒素雰囲気下、220℃で攪拌し、ASTM D36-86に準拠して測定した軟化点が120℃に達するまで反応させて、樹脂Ｄを得た。樹脂Ｄの軟化点は121℃、ガラス転移点は65℃、酸価は18.5mgKOH/g、数平均分子量は3394、重量平均分子量103000であった。
【００６５】
マスターバッチの製造例１
樹脂Ａの微粉末70重量部と、顔料分が30重量部になる分量の銅フタロシアニン顔料（ECB-301（大日精化社製）の水性スラリー（固形(顔料)分：46.2重量％）を、ヘンシェルミキサーに仕込み、5分間混合し湿潤させた。次に、この混合物をニーダー型ミキサーに仕込み徐々に加熱した。ほぼ90〜110℃で樹脂が熔融し、水が混在した状態で混練し、水を蒸発させながら90〜110℃で20分間混練を続けた。
【００６６】
120℃で混練を続け残留している水分を蒸発させ、脱水乾燥させて、さらに120〜130℃で10分間混練を続けた。冷却後、加熱三本ロールにより混練し、冷却、粗砕して銅フタロシアニン顔料を30重量％の濃度で含有する高濃度着色組成物の粗砕品（マスターバッチ１）を得た。これをスライドグラスに乗せて加熱溶融させて顕微鏡で観察したところ、顔料粒子は全て微細に分散しており、粗大粒子は認められなかった。
【００６７】
実施例１
２リットル容のステンレス釜に、表１に示す結着樹脂、着色剤、非イオン性界面活性剤及び離型剤を仕込み、カイ型の攪拌機で300r/minの攪拌下、120℃で溶融させた。内容物を95℃で安定させ、カイ型の攪拌機で200r/minの攪拌下、中和剤として水酸化カリウム水溶液（濃度：5重量％）146ｇを滴下した。続いて、カイ型の攪拌機で200r/minの攪拌下、計700ｇの脱イオン水を5.5g/分の速度で滴下した。この間、系の温度は95℃に保持し、200メッシュ（目開き：105μｍ）の金網を通して、微粒化した樹脂含有微粒子の分散液（固形濃度：24.8重量％、樹脂含有微粒子の体積中位粒径（Ｄ50）：0.150μｍ）を得た。金網上には樹脂成分は何も残らなかった。
【００６８】
得られた樹脂含有微粒子分散液500gを2リットル容の容器で室温下混合した。次に、カイ型の攪拌機で100r/minの攪拌下、この混合物に凝集剤として塩化カルシウム2.56g分の水溶液を加え、室温で10分攪拌した。その後、混合分散液を1℃/５minで昇温し凝集粒子を形成させ、63℃になった時点で加熱をとめた。
【００６９】
室温まで徐冷後、＃２の濾紙を用いて吸引ろ過を行った。濾紙上の粒子を２リットル容のポリ瓶に移し、続いて該粒子の表面が十分に湿るように1.5Ｌのイオン交換水を添加し20分間超音波洗浄を行った。その後、＃２の濾紙を用いて吸引ろ過を行い、濾紙上の粒子を24時間風乾及び最後に減圧乾燥機にて40℃、65cmHgで24時間乾燥させ、着色微粒子粉末（体積中位粒径(Ｄ50)：15.2μｍ）を得た。
【００７０】
この着色微粒子粉末100重量部に対して、1.0重量部の疎水性シリカ(ワッカーケミー社製、TS530、１次個数平均粒子径：8nm)を、ヘンシェルミキサーを用いて外添し、シアントナー（体積中位粒子径(Ｄ50)：12.7μｍ、ガラス転移点：55℃）とした。得られたシアントナーは、市販のフルカラープリンタにより良好な画像が得られた。
【００７１】
トナー5ｇをビーカーに採取し、50℃、48時間恒温槽に保存した。保存後のトナーのブロッキング状態を目視により観察し、以下の評価基準に従って保存性を評価した。結果を表１に示す。
【００７２】
〔評価基準〕
４：ブロッキングが観測されない。
３：ブロッキングが極わずかに観測される。
２：ブロッキングがわずかに観測される。
１：ブロッキングが観測される（実使用不可レベル）。
【００７３】
実施例２〜４及び比較例１、２
表１に示す原料を用い、実施例１と同様にしてシアントナーを得、保存性を評価した。結果を表１に示す。
【００７４】
【表１】
2006308670.tif 000002
【００７５】
以上の結果より、2種類の非イオン性界面活性剤を使用して得られた実施例１〜４のトナーは、比較例１のトナーと対比して、保存性に優れていることが分かる。
【産業上の利用可能性】
【００７６】
本発明により得られる電子写真用トナーは、電子写真法、静電記録法、静電印刷法等において形成される潜像の現像等に好適に用いられるものである。